(57)【要約】【課題】電線管に電線を挿通する際の滑り性の向上と、電線管の取り扱い易さと、を両立可能な電線管、及び、その電線管の製造方法、を提供すること。【解決手段】電線管（１０）は、電線を中空部に挿通可能な筒形状を有し、その内周面において、周方向に延び且つ径方向内側に向けて突出する凸部（１４）と、周方向に延び且つ径方向外側に向けて窪む凹部（１３）と、が軸線方向に交互に繰り返し形成された凹凸形状を有する。更に、凸部（１４）の径方向内側の突出端（１４ａ）から突出端の近傍までの範囲を覆うように、突出端を構成する材料よりも潤滑性に優れる材料によって構成された潤滑層（１５）が形成される。【選択図】図１
2018029446.tif 000002
【特許請求の範囲】
【請求項１】
電線を中空部に挿通可能な筒状の電線管であって、
該電線管の内周面において、周方向に延び且つ径方向内側に向けて突出する凸部と、周方向に延び且つ径方向外側に向けて窪む凹部と、が軸線方向に交互に繰り返し形成された凹凸形状を有し、
前記凸部の径方向内側の突出端から前記突出端の近傍までの範囲を覆うように、前記突出端を構成する材料よりも潤滑性に優れる材料によって構成された潤滑層が形成されている、
電線管。
【請求項２】
請求項１に記載の電線管において、
前記潤滑層の厚さが、０．０１〜０．２ｍｍであり、
前記潤滑層の径方向最内端から径方向最外端までの径方向における長さが、０．２〜１．０ｍｍである、
電線管。
【請求項３】
請求項１又は請求項２に記載の電線管において、
前記潤滑層を構成する材料が、
ポリオレフィン樹脂及び滑性添加剤を含む材料であって、前記ポリオレフィン樹脂１００重量部に対して前記滑性添加剤を５〜１００重量部含む材料、である、
電線管。
【請求項４】
電線を中空部に挿通可能な筒状の電線管の製造方法であって、
前記電線管は、
該電線管の内周面において、周方向に延び且つ径方向内側に向けて突出する凸部と、周方向に延び且つ径方向外側に向けて窪む凹部と、が軸線方向に交互に繰り返し形成された凹凸形状を有し、
該製造方法は、
前記凸部の径方向内側の突出端から前記突出端の近傍までの範囲を覆うことになる帯状の潤滑層を、樹脂シート上に、前記凹凸形状に対応する間隔を開けて並べるように形成する工程と、
前記樹脂シートを前記潤滑層が内周面の周方向に周回するように丸めた筒状体を形成する工程と、
前記筒状体の外周面に密着するように樹脂層を設けた多層体を形成する工程と、
前記多層体を、前記潤滑層に対応する位置が前記凸部となるように成形することにより、前記電線管を形成する工程と、を含む、
電線管の製造方法。
【発明の詳細な説明】
【技術分野】
【０００１】
本発明は、電線を中空部に挿通可能な筒状の電線管に関する。
【背景技術】
【０００２】
従来から、電線を建築物等に敷設する際、事前に筒状の電線管を配管した上で、その電線管の中空部に電線を挿通する手法が提案されている。例えば、従来の電線管の一つ（以下「従来電線管」という。）は、電線管を構成するベース樹脂にシリコーン化合物を添加することにより、電線管の難燃性を高めると共に、電線を挿通する際の滑り性を高めるようになっている。（例えば、特許文献１を参照）。
【先行技術文献】
【特許文献】
【０００３】
【特許文献１】特開２００１−３１１４８４号公報
【発明の概要】
【発明が解決しようとする課題】
【０００４】
従来電線管は、電線管を構成する材料そのものに滑り性を高める材料（シリコーン化合物）を添加することにより、電線を挿通する際の内周面の滑り性を高めるようになっている。ところが、電線管がそのような材料から構成されているため、電線管の内周面だけでなく、電線管の外周面についても滑り性が高まることになる。そのため、例えば、電線管を倉庫等に保管する際に電線管を巻取りドラム等に巻きつけても、電線管の外周面の滑り性の高さに起因し、巻き付けられた状態が維持され難い（いわゆる巻き崩れが生じる）と考えられる。更に、実際に電線管を配管する際、巻取りドラム等に巻きつけた電線管を持ち運ぼうとしても、上述した巻き崩れのため、持ち運びが困難となる（ひいては、電線を敷設する作業性が低下する）と考えられる。
【０００５】
このように、従来電線管は、電線管に電線を挿通する際の滑り性を向上させられるものの、電線管そのものの取り扱いが困難となる可能性がある。
【０００６】
本発明は、上述した事情に鑑みてなされたものであり、その目的は、電線管に電線を挿通する際の滑り性の向上と、電線管の取り扱い易さと、を両立可能な電線管、及び、その電線管の製造方法、を提供することにある。
【課題を解決するための手段】
【０００７】
前述した目的を達成するために、本発明に係る「電線管」は、下記（１）〜（３）を特徴としている。
（１）
電線を中空部に挿通可能な筒状の電線管であって、
該電線管の内周面において、周方向に延び且つ径方向内側に向けて突出する凸部と、周方向に延び且つ径方向外側に向けて窪む凹部と、が軸線方向に交互に繰り返し形成された凹凸形状を有し、
前記凸部の径方向内側の突出端から前記突出端の近傍までを覆うように、前記突出端を構成する材料よりも潤滑性に優れる材料によって構成された潤滑層が形成されている、
電線管であること。
（２）
上記（１）に記載の電線管において、
前記潤滑層の厚さが、０．０１〜０．２ｍｍであり、
前記潤滑層の径方向最内端から径方向最外端までの径方向における長さが、０．２〜１．０ｍｍである、
電線管であること。
（３）
上記（１）又は上記（２）に記載の電線管において、
前記潤滑層を構成する材料が、
ポリオレフィン樹脂及び滑性添加剤を含む材料であって、前記ポリオレフィン樹脂１００重量部に対して前記滑性添加剤を５〜１００重量部（５重量部以上１００重量部以下）含む材料、である、
電線管であること。
【０００８】
上記（１）の構成の電線管によれば、電線管の内周面が凹凸形状を有すると共に、その凹凸形状の凸部の先端周辺に限って（突出端から、突出端の近傍まで、の範囲にのみ）潤滑層が形成されることになる。そのため、従来電線管のように電線管を構成する材料そのものに滑り性を高める材料を混入する場合に比べ、電線管の外周面の滑り性を不用意に高め難い。一方、電線管に電線を挿通する際に電線が接触する箇所（凸部の先端周辺）には潤滑層が形成されているため、電線を挿通する際の滑り性を向上させられる。
【０００９】
したがって、本構成の電線管は、電線管に電線を挿通する際の滑り性の向上と、電線管の取り扱い易さと、を両立可能である。
【００１０】
更に、他の効果として、本構成の電線管は、電線管の特定の部位（凸部の先端周辺）を覆うように潤滑層を設けることになる。そのため、従来電線管のようにベース樹脂と滑り性を高める材料とを混合する場合に比べ、電線管（本体）を構成する材料と、潤滑層と構成する材料と、の組み合わせ（例えば、適合性）について、設計自由度が高い。別の言い方をすると、電線管（本体）を特別な材料によって構成する必要がなく、例えば、所定の規格（例えば、ＪＩＳ）を満たす電線管をそのまま利用できる。よって、電線管（本体）の機械的強度および可撓性などを損なうことなく、電線管に電線を挿通する際の滑り性を向上できる。
【００１１】
上記（２）の構成の電線管によれば、潤滑層の厚さを０．０１〜０．２ｍｍとし、潤滑層の径方向最内端から径方向最外端までの径方向における長さを０．２〜１．０ｍｍとしたことにより、電線管全体として可撓性に優れ、且つ、耐摩耗性に優れた潤滑層を備えた電線管を得られる。具体的には、発明者が行った試験等（詳細は後述される。）によれば、両者（潤滑層の厚さ及び高さ）の数値範囲を満たすように潤滑層を形成することにより、その数値範囲を満たさない場合に比べ、ＪＩＳ  Ｃ  ８４１１の８．１に準拠した可撓性試験およびＪＡＳＯ  Ｄ  ６１１に準拠したスクレープ試験の双方において、より優れた特性を得られることが明らかになった。なお、このような特定の形状の潤滑層を形成するための具体的手法は、後述される。
【００１２】
更に、潤滑層の形状は、上述した数値範囲を満たせばよいが、潤滑層の厚さを０．１〜０．２ｍｍとし、潤滑層の径方向最内端から径方向最外端までの径方向における長さを０．５〜１．０ｍｍとすることが、更に好ましい。
【００１３】
上記（３）の構成の電線管によれば、潤滑層を構成する材料として、ポリオレフィン樹脂１００重量部に対して滑性添加剤を５〜１００重量部（５重量部以上１００重量部以下）含む材料を用いることにより、電線管に電線を挿通する際の滑り性と、電線管の本体と潤滑層との密着性と、の双方に優れた電線管を得られる。具体的には、発明者が行った試験等（詳細は後述される。）によれば、上述した数値範囲を満たす材料を用いて潤滑層を形成することにより、その数値範囲を満たさない場合に比べ、ＡＳＴＭ  Ｄ１８９４に準拠した摩擦試験において測定される静摩擦係数において、滑り性と密着性とを両立可能な値となることが明らかになった。
【００１４】
更に、潤滑層の組成は、上述した数値範囲を満たせばよいが、ポリオレフィン樹脂１００重量部に対して滑性添加剤を５〜５０重量部含む材料であることが好ましく、ポリオレフィン樹脂１００重量部に対して滑性添加剤を１０〜５０重量部含む材料であることが更に好ましい。
【００１５】
更に、上述した目的を達成するために、本発明に係る「電線管の製造方法」は、下記（４）を特徴としている。
（４）
電線を中空部に挿通可能な筒状の電線管の製造方法であって、
前記電線管は、
該電線管の内周面において、周方向に延び且つ径方向内側に向けて突出する凸部と、周方向に延び且つ径方向外側に向けて窪む凹部と、が軸線方向に交互に繰り返し形成された凹凸形状を有し、
該製造方法は、
前記凸部の径方向内側の突出端から前記突出端の近傍までの範囲を覆うことになる帯状の潤滑層を、樹脂シート上に、前記凹凸形状に対応する間隔を開けて並べるように形成する工程と、
前記樹脂シートを前記潤滑層が内周面の周方向に周回するように丸めた筒状体を形成する工程と、
前記筒状体の外周面に密着するように樹脂層を設けた多層体を形成する工程と、
前記多層体を、前記潤滑層に対応する位置が前記凸部となるように成形することにより、前記電線管を形成する工程と、を含む、
電線管の製造方法であること。
【００１６】
上記（４）の構成の電線管の製造方法によれば、上記（１）と同様、電線管の内周面が凹凸形状を有すると共に、その凹凸形状の凸部の先端周辺に限って（突出端から、突出端の近傍まで、の範囲にのみ）潤滑層が形成された電線管を製造できる。このように製造された電線管は、従来電線管のように電線管を構成する材料そのものに滑り性を高める材料を混入する場合に比べ、電線管の外周面の滑り性を不用意に高め難い。一方、電線管に電線を挿通する際に電線が接触する箇所（凸部の先端周辺）には潤滑層が形成されているため、電線を挿通する際の滑り性を向上させられる。
【００１７】
したがって、本構成の電線管の製造方法は、電線管に電線を挿通する際の滑り性の向上と、電線管の取り扱い易さと、を両立可能な電線管を製造できる。
【００１８】
更に、他の効果として、本構成の製造方法によって製造された電線管は、電線管の特定の部位（凸部の先端周辺）を覆うように潤滑層が設けられることになる。そのため、従来電線管のようにベース樹脂と滑り性を高める材料とを混合する場合に比べ、電線管（本体）を構成する材料と、潤滑層と構成する材料と、の組み合わせ（例えば、適合性）について、設計自由度が高い。別の言い方をすると、電線管（本体）を特別な材料によって構成する必要がなく、例えば、所定の規格（例えば、ＪＩＳ）を満たす電線管をそのまま利用できる。よって、電線管（本体）の機械的強度および可撓性などを損なうことなく、電線管に電線を挿通する際の滑り性を向上できる。
【発明の効果】
【００１９】
本発明によれば、電線管に電線を挿通する際の滑り性の向上と、電線管の取り扱い易さと、を両立可能な電線管、及び、その電線管の製造方法を提供できる。
【００２０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２１】
【図１】図１は、本実施形態に係る電線管の構造を示す図であって、図１（ａ）は一部断面図であり、図１（ｂ）は図１（ａ）の断面部分の拡大図である。
【図２】図２は、図１の電線管の断面図の拡大図である。
【図３】図３は、本実施形態に係る電線管の製造方法を示す図である。
【発明を実施するための形態】
【００２２】
以下、図面を参照しながら、本発明に係る電線管及び電線管の製造方法の実施の形態について説明する。
【００２３】
＜電線管の構成＞
図１及び図２に示すように、本実施形態に係る電線管１０は、その外周面において、周方向に延びる複数の凸部１１と凹部１２とが軸線方向に交互に形成された凹凸形状を有している。更に、電線管１０は、その内周面において、外周面の凸部１１に対応する位置に周方向に延びる凹部１３を有し、外周面の凹部１２に対応する位置に周方向に延びる凸部１４を有している。即ち、電線管１０の内周面は、周方向に延び且つ径方向内側に向けて突出する凸部１４と、周方向に延び且つ径方向外側に向けて窪む凹部１３と、が軸線方向に交互に繰り返し形成された凹凸形状を有している。
【００２４】
更に、電線管１０は、電線管１０の内周面において、凸部１４の径方向内側の突出端１４ａから突出端１４ａの近傍までの範囲を覆うように設けられた潤滑層１５を有している。潤滑層１５は、ポリオレフィン樹脂および滑性添加剤を含む材料であって、ポリオレフィン樹脂１００重量部に対して滑性添加剤を５〜１００重量部含む材料によって構成されている。
【００２５】
例えば、潤滑層１５を構成するためのポリオレフィン樹脂として、ポリプロピレン、ポリエチレン、エチレン−エチルアクリレート共重合樹脂（ＥＥＡ）、及び、エチレン−酢酸ビニル共重合樹脂（ＥＶＡ）等が挙げられる。これらの融点は、７０〜１５０℃であることが好ましい。更に、滑性添加剤として、分子量１０００〜１００万のシリコーン化合物、炭素数１０〜３０の脂肪酸、分子量５００〜１０万のワックス等の炭化水素系化合物、並びに、リチウム、マグネシウム、カルシウム、バリウム及び亜鉛などの金属石鹸系添加剤などが挙げられる。
【００２６】
一方、電線管１０の本体１６（潤滑層１５以外の部分）は、例えば、所定の規格（例えば、ＪＩＳ）を満たす電線管をそのまま利用できる。
【００２７】
次いで、潤滑層１５の形状について、より詳細に説明する。図３に示すように、潤滑層１５は、その厚さＤが、０．０１〜０．２ｍｍであるように形成されている。更に、潤滑層１５は、潤滑層１５の径方向最内端から径方向最外端までの径方向における長さＨ（以下、潤滑層１５の「高さ」という。）が０．２〜１．０ｍｍであるように形成されている。
【００２８】
＜特性の評価＞
発明者は、上述した「組成」および「形状」を有する潤滑層１５を備えた電線管１０について、各種の特性を評価した。これら評価の詳細について後述する。
【００２９】
（評価１：組成）
具体的には、まず、上述した「潤滑層１５の組成」が電線管１０の特性に与える影響について評価するべく、評価用の仮想的なサンプルとして、電線管１０の本体１６に対応するシート材に潤滑層１５に対応するシート材を積層した積層シート（潤滑層１５に対応するシート材を構成する材料が異なる複数のサンプル）を、後述する表１に示すように準備した。更に、参考用に、電線管１０の本体１６を構成する材料と潤滑層１５を構成する材料を混合して一体化した単層シート（上記同様の複数のサンプル）を、表１に示すように準備した。そして、各サンプルについて、ＡＳＴＭ  Ｄ１８９４に準拠した摩擦試験により、静摩擦係数を測定した。なお、この摩擦試験は、ＡＳＴＭ接触子を用いた摩擦計（ＴＬ１０２型）によって実施した。
【００３０】
表１に示す「ポリオレフィン樹脂」は、エチレン−エチルアクリレート共重合樹脂（ＥＥＡ）であり、具体的には、三井デュポンケミカル社製のエルバロイ１２１１２（登録商標）である。一方、表１に示す「滑性添加剤」は、エチレンビスステアリン酸アミド（脂肪酸）であり、具体的には、日本化成社製のスリパックスＥ（登録商標）である。
【００３１】
更に、測定・算出した静摩擦係数について、滑り性の観点から、Ａ〜Ｃの３段階にて評価した。本評価において、評価Ａは滑り性に特に優れること（静摩擦係数が０．２以下であること）を表し、評価Ｂは滑り性が良好であること（静摩擦係数が０．２よりも大きく０．８未満であること）を表し、評価Ｃは滑り性が本体１６の滑り性と同程度であること（静摩擦係数が０．８以上であること）を表す。即ち、滑り性において、評価Ａ，Ｂのサンプルは評価Ｃに対して優位性があることになる。
【００３２】
更に、測定・算出した静摩擦係数について、所定の巻取りドラムに電線管１０が巻き付けられた状態をどの程度維持できるか（換言すると、いわゆる巻き崩れの生じ難さ）の観点から、Ａ〜Ｃの３段階にて評価した。本評価において、評価Ａは巻き崩れが生じ難いこと（静摩擦係数が０．８以上）を表し、評価Ｂは巻き崩れが生じ易いこと（静摩擦係数が０．２よりも大きく０．８未満であること）を表し、評価Ｃは巻き崩れが非常に生じ易いこと（静摩擦係数が０．２以下であること）を表す。但し、巻き崩れの生じ易さは電線管１０の外周面（即ち、本体１６の外表面）の滑り性に依存するため、本評価は、各サンプルの本体１６に相当するシート材の静摩擦係数に基づいて行った。
【００３３】
更に、測定・算出した静摩擦係数について、本体１６と潤滑層１５との密着性の観点から、Ａ〜Ｃの３段階にて評価した。本評価において、評価Ａは密着性に優れること（静摩擦係数が０．１よりも大きいこと）を表し、評価Ｂは評価Ａに比べて密着性に劣ること（静摩擦係数が０．１〜０．０５であること）を表し、評価Ｃは評価Ｂに比べて更に密着性に取ること（静摩擦係数が０．０５よりも小さいこと）。即ち、密着性において、評価Ａ，Ｂのサンプルは評価Ｃに対して優位性があることになる。
【００３４】
上述した試験の結果を、以下の表１に示す。
【００３５】
【表１】
2018029446.tif 000003
【００３６】
発明者が行った試験の結果、サンプル番号１〜６とサンプル番号８〜１１の比較から分かるように、従来電線管のように電線管１０をポリオレフィン樹脂と滑性添加剤とを混合一体化した材料によって形成した場合、巻き崩れの容易さにおいて、サンプル番号８〜１１（単層シート。評価Ｂ又はＣ）は、サンプル番号１〜６（積層シート。評価Ａ）に劣ることが確認された。なお、サンプル番号７は、単層シートではあるものの、滑性添加剤を含まないため、サンプル番号１〜５と同等の巻き崩れ難さ（評価Ａ）を有している。
【００３７】
更に、サンプル番号１のように潤滑層１５のポリオレフィン樹脂１００重量部に対する滑性添加剤の量が５重量部未満である場合、巻き崩れは生じ難いものの（評価Ａ）、滑り性がサンプル番号２〜６に劣っていること（即ち、電線を挿通させ難いこと）が確認された（評価Ｃ）。同様に、サンプル番号６のように潤滑層１５のポリオレフィン樹脂１００重量部に対する滑性添加剤の量が１００重量部よりも多い場合、巻き崩れは生じ難いものの（評価Ａ）、本体１６と潤滑層１５との密着性がサンプル番号２〜５に劣っていることが確認された（評価Ｃ）。
【００３８】
一方、サンプル番号２〜５のように潤滑層１５のポリオレフィン樹脂１００重量部に対する滑性添加剤の量が５〜１００重量部である場合、巻き崩れが生じ難いことに加え（評価Ａ）、滑り性に優れ（評価Ａ又はＢ）且つ密着性にも優れる（評価Ａ又はＢ）ことが確認された。更に、サンプル番号３，４のように潤滑層１５のポリオレフィン樹脂１００重量部に対する滑性添加剤の量が１０〜５０重量部である場合、更に優れた滑り性を得られることが確認された（評価Ａ）。
【００３９】
以上から、総合評価において、サンプル番号３，４は非常に優れており（総合評価Ａ）、サンプル番号２，５は良好であり（総合評価Ｂ）、サンプル番号１，６は従来電線管と比較した場合の優位性が不十分である（総合評価Ｃ）。更に、サンプル番号７は、サンプル番号２〜４に比べて滑り性に劣っており（総合評価Ｃ）、サンプル番号８〜１１はサンプル番号１〜５に比べて巻き崩れが生じやすい（総合評価Ｃ又はＤ）。
【００４０】
なお、発明者は、「ポリオレフィン樹脂」として、上述した樹脂以外にも、ポリプロピレン（ＰＰ）として住友化学社製の住友ノーブレンＥＰ３７１１Ｅ１（登録商標）、ポリエチレン（ＰＥ）としてダウ・ケミカル日本社製のＮＵＣＧ−９３０１、及び、エチレン−酢酸ビニル共重合樹脂（ＥＶＡ）として三井デュポンケミカル社製のエバフレックスＥＶ５６０（登録商標）等を用いたサンプルについても、上記同様の評価を行った。更に、発明者は、「滑性添加剤」として、上述した添加剤以外にも、ジメチルシリコーンオイル（シリコーン化合物）として東レ・ダウコーニング社製のＳＨ２００−１０００ＣＳ、ポリエチレンワックス（炭酸水素系化合物）として三井化学社製エクセレックス３０２００Ｂ、及び、ステアリン酸亜鉛（金属石鹸系添加剤）として川村化学工業社製のステアリン酸亜鉛などを用いたサンプルについても、上記同様の評価を行った。その結果、上記同様の評価結果を得られた。
【００４１】
以上の試験結果から、潤滑層１５を構成する材料として、ポリオレフィン樹脂１００重量部に対して滑性添加剤を５〜１００重量部含む材料（好ましくは、ポリオレフィン樹脂１００重量部に対して滑性添加剤を５〜５０重量部含む材料、更に好ましくは、ポリオレフィン樹脂１００重量部に対して滑性添加剤を１０〜５０重量部含む材料）を用いることにより、電線管１０に電線を挿通する際の滑り性と、電線管１０の本体１６と潤滑層１５との密着性と、の双方に優れた電線管１０を得られることが明らかとなった。
【００４２】
（評価２：形状）
次いで、発明者は、上述した「潤滑層１５の形状」に関し、潤滑層１５の形状が異なる複数のサンプルを、後述する表２に示すように準備した。これらサンプルは、いずれも、上述した組成の評価にて総合評価Ａを得られた組成の潤滑層１５（サンプル番号３，４）を有するように準備した。なお、各サンプルにおいて、本体１６の外径および内径の大きさは、後述する可撓性試験を行うにあたって規格（ＪＩＳ）に定められている所定の大きさとした。そして、各サンプルについて、ＪＩＳ  Ｃ  ８４１１の８．１に準拠した可撓性試験を行い、曲げ処理後におけるゲージ通過の可否を測定した。更に、各サンプルについて、ＪＡＳＯ  Ｄ  ６１１に準拠したスクレープ試験（摩耗試験）を帆布ブレードを用いて荷重５Ｎにて行い、摩耗に耐えられたスクレープ回数を測定した。
【００４３】
更に、可撓性試験について、測定したゲージ通過の可否の観点から、Ａ，Ｂの２段階にて評価した。本評価において、評価Ａはゲージが通過できたことを表し、評価Ｂは評価Ａに比べてゲージが通過し難かったことを表す。但し、評価Ｂの場合であっても、上述した従来電線管に対する優位性に問題はない。
【００４４】
更に、スクレープ試験について、測定したスクレープ回数の観点から、Ａ〜Ｃの３段階にて評価した。本評価において、評価Ａは６０回以上のスクレープに耐えられたことを表し、評価Ｂは３０回以上のスクレープに耐えられたことを表し、評価Ｃは３０回未満のスクレープに耐えられたことを表す。但し、評価Ｃの場合であっても、上述した従来電線管に対する優位性に問題はない。
【００４５】
上述した試験の結果を、以下の表２に示す。
【００４６】
【表２】
2018029446.tif 000004
【００４７】
発明者が行った試験の結果、サンプル番号１２のように、潤滑層１５の厚さが０．０１ｍｍ未満であり且つ潤滑層１５の高さが０．２ｍｍ未満である場合、可撓性試験の結果は良好であるものの（評価Ａ）、スクレープ試験での耐摩耗性が他のサンプル（例えば、サンプル番号１３〜１５）に劣っていることが確認された（評価Ｃ）。同様に、サンプル番号１６のように、潤滑層１５の厚さが０．２ｍｍよりも大きく且つ潤滑層１５の高さが１．０ｍｍよりも大きい場合、耐摩耗性は良好であるものの（評価Ａ）、可撓性試験にてサンプル番号１３〜１５に比べてゲージが通過し難くなることが確認された（評価Ｂ）。
【００４８】
一方、サンプル番号１３〜１５のように、潤滑層１５の厚さが０．０１〜０．２ｍｍの範囲に含まれ、且つ、潤滑層１５の高さが０．２〜１．０ｍｍの範囲に含まれる場合、可撓性試験にてゲージが通過可能であることに加え（評価Ａ）、スクレープ試験における耐摩耗性にも優れる（評価Ａ又はＢ）ことが確認された。更に、サンプル番号１４，１５のように、潤滑層１５の厚さが０．１〜０．２ｍｍの範囲に含まれ、且つ、潤滑層１５の高さが０．５〜１．０ｍｍの範囲に含まれる場合、可撓性試験での良好な結果を維持しながら（評価Ａ）、耐摩耗性が更に向上することが確認された（評価Ａ）。
【００４９】
但し、サンプル番号１７のように、潤滑層１５の厚さが０．２ｍｍよりも大きい場合、潤滑層１５の高さが０．２〜１．０ｍｍの範囲に含まれていても、可撓性試験にてサンプル番号１３〜１５に比べてゲージが通過し難くなることが確認された（評価Ｂ）。
【００５０】
以上から、総合評価において、サンプル番号１４，１５は非常に優れており（総合評価Ａ）、サンプル番号１３は良好であり（総合評価Ｂ）、サンプル番号１２，１６，１７は従来電線管に対する優位性はあるものの他のサンプルには劣る（総合評価Ｃ）。
【００５１】
以上の試験結果から、潤滑層１５の形状として、潤滑層１５の厚さが０．０１〜０．２ｍｍであり、且つ、潤滑層１５の径方向最内端から径方向最外端までの径方向における長さ（高さ）が０．２〜１．０ｍｍであるであるように（好ましくは、潤滑層１５の厚さが０．１〜０．２ｍｍであり、潤滑層１５の高さが０．５〜１．０ｍｍであるように）潤滑層１５を形成することにより、電線管１０全体として可撓性に優れ、且つ、耐摩耗性に優れた潤滑層１５を備えた電線管１０を得られることが明らかとなった。
【００５２】
＜製造方法＞
次いで、上記の電線管１０を製造する製造装置１００及び製造方法について説明する。
【００５３】
図３は、電線管１０を製造する製造装置１００の概略構成図である。図３に示すように、製造装置１００は、押出機２０、クロスヘッド３０及び成形機４０を備えている。
【００５４】
押出機２０は、電線管１０（本体）を構成する樹脂材料が投入される供給部２１、螺旋状の襞を有して図中の横方向に延びると共に図示しないモータによって回転して樹脂材料を図中の右側に送りつつ溶融するスクリュー２２、スクリュー２２を収容するとともに樹脂材料の通過経路を形成するシリンダー２３、シリンダー２３の出口に設けられるとともに樹脂材料の通過量を調節する絞り部としてのギアポンプ２４、ギアポンプ２４の出口側に設けられるノズル２５と、を有している。
【００５５】
ギアポンプ２４は、紙面前後方向に回転軸を有する一対のギア２４ａを備える。更に、図示しない制御手段としてのコンピュータにより、ギア２４ａの回転数が制御され、樹脂材料の通過量が調整される。
【００５６】
ノズル２５を通過した樹脂材料は、クロスヘッド３０に供給される。クロスヘッド３０は、ノズル２５を通じて供給される樹脂材料と、軸芯（後述する樹脂シートＳ）との共押出しを行う押出成形装置であり、クロスヘッド部３１、軸芯送りローラ３２、ノズル３３、及び、口金３４を有している。
【００５７】
クロスヘッド３０では、軸芯（樹脂シートＳ）と、ノズル２５を通じて供給された樹脂材料と、が口金３４から一体的に共押出される。これにより、軸芯（樹脂シートＳ）の外周面に密着するように樹脂層を設けた多層体３５が、形成される。
【００５８】
一方、クロスヘッド３０に供給される軸芯は、後述するように準備される。まず、図３に示すように、樹脂シートＳの上に、上述した組成および形状に対応する潤滑層１５を、最終的な電線管１０の内周面の凹凸形状に対応する間隔１７を開けて並べるように形成する。次いで、樹脂シートＳを、潤滑層１５が内周面の周方向に周回するように丸めた筒状体を形成する。そして、この筒状体（樹脂シートＳ）を軸芯として、クロスヘッド３０の軸芯送りローラ３２を介してノズル３３に供給する。
【００５９】
クロスヘッド３０から共押出された多層体３５は、成形機４０に供給される。成形機４０は、複数の金型４１が環状に配置された一対の搬送ベルト４２と、搬送ベルト４２の内側に配されるローラ４３，４４と、を有している。ローラ４３，４４は図示しないモータによって回転して搬送ベルト４２を移動させる。搬送ベルト４２と共に移動した金型４１は、多層体３５の導入口４５にて多層体３５のプレス（電線管１０の成形）を開始する。金型４１は、潤滑層１５に対応する位置が内周面の凸部１４（図２を参照）となるように多層体３５をプレス可能であるように（換言すると、電線管１０を成形可能であるように）、構成されている。金型４１は、そのように多層体３５をプレスしながら、成形された電線管１０を送出口４６に向けて移動させる。そして、送出口４６から、電線管１０が順次に送出される。
【００６０】
以上に説明したように、本実施形態に係る電線管１０及び電線管１０の製造方法によれば、電線管１０の内周面が凹凸形状を有すると共に、その凹凸形状の凸部１４の先端周辺に限って（突出端１４ａから、突出端１４ａの近傍まで、の範囲に）潤滑層１５が形成されることになる。そのため、従来電線管のように電線管を構成する材料そのものに滑り性を高める材料を混入する場合に比べ、電線管１０の外周面の滑り性を不用意に高め難い。一方、電線管１０に電線を挿通する際に電線が接触する箇所（凸部１４の先端周辺）には潤滑層が形成されているため、電線を挿通する際の滑り性を向上させられる。
【００６１】
したがって、電線管１０は、電線管に電線を挿通する際の滑り性の向上と、電線管の取り扱い易さと、を両立可能である。
【００６２】
更に、他の効果として、電線管１０は、電線管１０の特定の部位（凸部１４の先端周辺）を覆うように潤滑層１５を設けることになる。そのため、従来電線管のようにベース樹脂と滑り性を高める材料とを混合する場合に比べ、電線管１０（本体）を構成する材料と、潤滑層１５と構成する材料と、の組み合わせ（例えば、適合性）について、設計自由度が高い。別の言い方をすると、電線管１０（本体）を特別な材料によって構成する必要がなく、例えば、所定の規格（例えば、ＪＩＳ）を満たす電線管をそのまま利用できる。よって、機械的強度および可撓性などを損なうことなく、電線管に電線を挿通する際の滑り性を向上できる。
【００６３】
更に、潤滑層１５の厚さを０．０１〜０．２ｍｍとし、潤滑層１５の径方向最内端から径方向最外端までの径方向における長さ（高さ）を０．２〜１．０ｍｍとしたことにより、電線管１０全体としての可撓性および潤滑層１５の耐摩耗性において優れた結果を得られることが明らかになった。
【００６４】
更に、潤滑層１５を構成する材料として、ポリオレフィン樹脂１００重量部に対して滑性添加剤を５〜１００重量部含む材料を用いることにより、電線管１０に電線を挿通する際の滑り性と、電線管（本体１６）と潤滑層１５との密着性と、の双方に優れた電線管１０を得られることが明らかとなった。
【００６５】
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６６】
ここで、上述した本発明に係る電線管および電線管の製造方法の実施形態の特徴をそれぞれ以下（１）〜（４）に簡潔に纏めて列記する。
（１）
電線を中空部に挿通可能な筒状の電線管（１０）であって、
該電線管（１０）の内周面において、周方向に延び且つ径方向内側に向けて突出する凸部（１４）と、周方向に延び且つ径方向外側に向けて窪む凹部（１３）と、が軸線方向に交互に繰り返し形成された凹凸形状を有し、
前記凸部（１４）の径方向内側の突出端（１４ａ）から前記突出端（１４ａ）の近傍までの範囲を覆うように、前記突出端を構成する材料よりも潤滑性に優れる材料によって構成された潤滑層（１５）が形成されている、
電線管。
（２）
上記（１）に記載の電線管において、
前記潤滑層（１５）の厚さ（Ｄ）が、０．０１〜０．２ｍｍであり、
前記潤滑層（１５）の径方向最内端から径方向最外端までの径方向における長さ（Ｈ）が、０．２〜１．０ｍｍである、
電線管。
（３）
上記（１）又は上記（２）に記載の電線管において、
前記潤滑層（１５）を構成する材料が、
ポリオレフィン樹脂及び滑性添加剤を含む材料であって、前記ポリオレフィン樹脂１００重量部に対して前記滑性添加剤を５〜１００重量部含む材料、である、
電線管。
（４）
電線を中空部に挿通可能な筒状の電線管の製造方法であって、
前記電線管（１０）は、
該電線管（１０）の内周面において、周方向に延び且つ径方向内側に向けて突出する凸部（１４）と、周方向に延び且つ径方向外側に向けて窪む凹部（１３）と、が軸線方向に交互に繰り返し形成された凹凸形状を有し、
該製造方法は、
前記凸部（１４）の径方向内側の突出端（１４ａ）から前記突出端（１４ａ）の近傍までの範囲を覆うことになる帯状の潤滑層（１５）を、樹脂シート（Ｓ）上に、前記凹凸形状に対応する間隔（１７）を開けて並べるように形成する工程と、
前記樹脂シート（Ｓ）を前記潤滑層（１５）が内周面の周方向に周回するように丸めた筒状体を形成する工程と、
前記筒状体の外周面に密着するように樹脂層を設けた多層体（３５）を形成する工程（押出機２０，クロスヘッド３０）と、
前記多層体（３５）を、前記潤滑層（１５）に対応する位置が前記凸部（１４）となるように成形することにより、前記電線管を形成する工程（成形機４０）と、を含む、
電線管の製造方法。
【符号の説明】
【００６７】
１０    電線管
１３    凹部
１４    凸部
１５    潤滑層
１６    本体
Ｄ      潤滑層の厚さ
Ｈ      潤滑層の高さ
２０    押出機
３０    クロスヘッド
４０    成形機
１００  電線管の製造装置
Ｓ      樹脂シート
【図１】
2018029446.tif 000005
【図２】
2018029446.tif 000006
【図３】
2018029446.tif 000007